(57)【特許請求の範囲】
【請求項１】
１８０度から３６０度の範囲でねじれ配向したネマチック液晶層と、偏光板と、前記ネマチック液晶層と前記偏光板との間に配置された高分子フィルムと、を具備し、前記高分子フィルム及び前記ネマチック液晶層が光学的異方性を有するノーマリーホワイトモードの液晶表示装置において、
前記液晶表示装置は、前記ネマチック液晶層に電圧を印加したときに暗くなり、電圧を印加しないときに明るくなり、
前記高分子フィルムは、波長４５０ｎｍにおけるリタデーション値と波長５９０ｎｍにおけるリタデーション値との比で表わされる波長分散値ａを有し、
前記ネマチック液晶層は、波長４５０ｎｍにおける△ｎ・ｄと波長５９０ｎｍにおける△ｎ・ｄとの比で表わされる波長分散値ｂを有し、
前記ネマチック液晶層に電圧を印加しないときの前記液晶表示装置の反射率が３０．５以上、且つ前記液晶表示装置が明るい状態と暗い状態とのコントラスト比が９．０以上となるように、０．９９≦ａ≦１．０７及び１．１２≦ｂ≦１．１６の関係を満たすことを特徴とする液晶表示装置。
【請求項２】
請求項１に記載の液晶表示装置をディスプレイとして搭載した電子機器。
【発明の詳細な説明】
【０００１】
【産業上の利用分野】
本発明は液晶表示装置、及び液晶表示装置を搭載した電子機器に関する。
【０００２】
【従来の技術】
従来の液晶表示装置では、電圧の有無により明暗表示を行うように形成されているが、一般に液晶セルの複屈折により、明色表示時においては緑色から黄赤色に着色し、暗色表示時においては青色に着色するという問題があった。このような着色は、カラー表示時における表示色の品位を低下させるとともに、表示のコントラストをも低下させる原因になる。
【０００３】
そこで従来、特公平３−５０２４９号公報に記載されているように、偏光板と液晶セルとの間に色補償用の光学的異方性を有する高分子フィルムを配置した液晶表示装置（以下、ＦＴＮ型液晶表示装置という。）や、偏光板と液晶セルとの間に色補償用の液晶セルを配置した液晶表示装置（以下、ＮＴＮ型液晶表示装置という。）が提案されている。この場合、ＦＴＮ型液晶表示装置は、色補償のために液晶セルの代わりに高分子フィルムを用いるだけでよいため、ＮＴＮ型液晶表示装置よりも軽量薄型化が容易であり、製造コストも低減できるという利点がある。
【０００４】
【発明が解決しようとする課題】
しかし、上記従来のＦＴＮ液晶表示装置では、高分子フィルムの特性を液晶層の特性に合わせる必要があるが、完全な色補償を行うに充分な特性を有する高分子フィルムが存在しないという問題がある。例えば、現在一般に使用されている高分子フィルムはポリカーボネート製であるが、色補償が充分ではなく、特に暗色側が着色してしまう。これを防止するためには、液晶のΔｎ・ｄの波長分散値に対応した高い波長分散値を有する高分子フィルムを用いることが考えられる。
【０００５】
しかし、高い波長分散値を有する高分子フィルムを用いると、明色側の色補償はうまくいくが、暗色側の色補償はうまくいかず、暗色側で着色が生じてしまい、その結果コントラストの低下も招いてしまう。
【０００６】
本発明の目的は、上記問題点を解決することにあり、明色側及び暗色側両方の状態で着色が生じず、コントラストの高い液晶表示装置を提供することにある。また、そのような液晶表示装置に用いる積層楕円偏光フィルムを提供することであり、そのような積層楕円偏光フィルムを用いて液晶表示装置を製造する方法を提供することであり、そのような液晶表示装置を搭載した高性能な電子機器を提供することである。
【０００７】
【課題を解決するための手段】
本発明の液晶表示装置は、１８０度から３６０度の範囲でねじれ配向したネマチック液晶層と、偏光板と、前記ネマチック液晶層と前記偏光板との間に配置された高分子フィルムと、を具備し、前記高分子フィルム及び前記ネマチック液晶層が光学的異方性を有するノーマリーホワイトモードの液晶表示装置において、前記液晶表示装置は、前記ネマチック液晶層に電圧を印加したときに暗くなり、電圧を印加しないときに明るくなり、前記高分子フィルムは、波長４５０ｎｍにおけるリタデーション値と波長５９０ｎｍにおけるリタデーション値との比で表わされる波長分散値ａを有し、前記ネマチック液晶層は、波長４５０ｎｍにおける△ｎ・ｄと波長５９０ｎｍにおける△ｎ・ｄとの比で表わされる波長分散値ｂを有し、前記ネマチック液晶層に電圧を印加しないときの前記液晶表示装置の反射率が３０．５以上、且つ前記液晶表示装置が明るい状態と暗い状態とのコントラスト比が９．０以上となるように、０．９９≦ａ≦１．０７及び１．１２≦ｂ≦１．１６の関係を満たすことを特徴とする。
【０００８】
また、本発明の液晶表示装置は、前記高分子フィルムの波長分散値ａを１．０７以下とすることが好ましい。
【０００９】
さらに、本発明の液晶表示装置は、前記ネマチック液晶層の波長分散値ｂを１．１１以上とすることが好ましい。
【００１０】
さらにまた、本発明の液晶表示装置は、前記高分子フィルムの波長分散値ａを０．９９＜ａ＜１．０７の範囲内とし、前記ネマチック液晶層の波長分散値ｂを１．１１＜ｂ＜１．１７の範囲内とすることが望ましい。
【００１３】
また、本発明の電子機器は、上述のうちいずれかに記載の液晶表示装置をディスプレイとして搭載したことを特徴とする。
【００２２】
【作用】
本発明によれば、ネマチック液晶層に電圧を印加したときに暗くなり、電圧を印加しないときに明るくなる液晶表示装置において、ネマチック液晶層に電圧を印加しないときの液晶表示装置の反射率が３０．５以上、且つ液晶表示装置が明るい状態と暗い状態とのコントラスト比が９．０以上となるように、０．９９≦ａ≦１．０７及び１．１２≦ｂ≦１．１６の関係を満たすので、暗状態（電圧印加時）における黒色性が向上してコントラスト比が高まるとともに、白色性も良好で、明るい表示が得られる。
【００２４】
請求項５の発明によれば、高分子フィルムをポリビニルアルコールとすることによって、安価に良好な表示特性を得ることができる。
【００２５】
高分子フィルムとしては請求項６及び請求項７に記載された材質を用いることもできる。
【００２６】
請求項８の発明によれば、複数のフィルム材質を積層して高分子フィルムを構成することにより、所望の波長分散値を設計することができ、その結果、液晶層の種類に応じて高分子フィルムの特性を調整し、表示特性を向上させることができる。
【００２７】
請求項９の発明によれば、積層楕円偏光体を構成して、その表面に保護膜を形成することにより、装置の信頼性を維持しつつ保護膜形成の工数を低減させて、製造コストを削減することができる。
【００２８】
請求項１０乃至請求項１３の発明によれば、高分子フィルムと偏光板を一体化したため、上記のような液晶表示装置に最適な積層楕円偏光フィルムを安価に供給することができる。
【００２９】
請求項１４の発明によれば、そのような積層楕円偏光フィルムを用いることによって、上記のような液晶表示装置を安価に供給することができる。
【００３０】
請求項１５の発明によれば、高品質な白黒表示及びカラー表示が可能でコントラストの高い液晶表示装置を搭載した高性能な電子機器を提供することができる。
【００３１】
【実施例】
次に、図面を参照して本発明に係る実施例を説明する。本実施例は、図１に示す概略構造をもつ液晶表示装置である。液晶セル１は、上電極基板２と、下電極基板３との間にスペーサ４を配して所定の厚さに設定され、上下基板の内面に所定方向にラビング処理された配向膜を介して液晶層５を収容したものである。この上電極基板２及び下電極基板３には、液晶セル１に時分割信号を印加して駆動する時分割駆動回路６が接続されている。液晶セル１の上下両側には、偏光板７，８が配置されている。液晶セル１と偏光板７との間には、一軸性高分子フィルム９が挟持されている。
【００３２】
図２には、上記液晶表示装置における液晶分子の配向、一軸性高分子フィルムの光軸方向、及び偏光板の偏光軸方向を示す。ここで、１１は上電極基板２の内面に接する液晶分子の配向方向、１２は下電極基板３の内面に接する液晶分子の配向方向、１３は偏光板７の偏光軸の方向、１４は偏光板８の偏光軸の方向、１５は一軸性高分子フィルム９の光軸方向である。
【００３３】
角度ψは、上電極基板２の内面に接する液晶分子の配向方向１１と下電極基板３の内面に接する液晶分子の配向方向１２とのなす角、角度αは、上電極基板２に接する液晶分子の配向方向１１と一軸性高分子フィルム９の光軸方向１５とのなす角、角度βは、下電極基板３に接する液晶分子の配向方向１２と偏光板８の偏光軸の方向１４とのなす角、角度γは、一軸性高分子フィルムの光軸方向１５と偏光板７の偏光軸の方向とのなす角である。ここで、α、β、γの角度は、以下の記述において、それぞれ図中矢印の方向を正とし、逆方向を負とする。
【００３４】
〔実施例１〕
図２に示す角度を、それぞれ、ψ＝６０度、α＝７０〜１００度、β＝−３５度〜−５０度、γ＝４５〜６０度として、光学異方性Δｎが０．１３２であるネマチック液晶に光学活性剤を添加し、液晶分子のねじれ角を２４０度にして、液晶層の層厚ｄを６．３μｍとなるようにした。したがって、Δｎ・ｄ＝０．８３である。また、一軸性高分子フィルム９のリタデーション値Ｒは６００〜６６０ｎｍである。このような設定にすることにより、ノーマリーホワイトモード（電圧無印加時に明るく、電圧印加時に暗くなる）の液晶表示装置が得られる。
【００３５】
本実施例では、一軸性高分子フィルムとして、ポリビニルアルコール（以下、ＰＶＡという。）を用いた。このＰＶＡフィルムの波長分散値ａ（ａ＝Ｒ４５０／Ｒ５９０）は１．００７である。また、上記液晶の波長分散値ｂ（ｂ＝Ｎ４５０／Ｎ５９０）は１．１２である。ここで、Ｒ４５０は波長４５０ｎｍにおけるフィルムのリタデーション値、Ｒ５９０は波長５９０ｎｍにおけるフィルムのリタデーション値である。また、Ｎ４５０は波長４５０ｎｍにおける液晶のΔｎ・ｄの値（Δｎは液晶の光学異方性、ｄは液晶の層厚）、Ｎ５９０は波長５９０ｎｍにおける液晶のΔｎ・ｄの値である。
【００３６】
本実施例の効果を示すために、比較例として一軸性高分子フィルムにポリカーボネート（以下、ＰＣという。）を用いた場合を示す。ＰＣフィルムの波長分散値ａは１．０９である。このような実施例及び比較例の液晶セルを、上記範囲内で角度α，角度β，及び角度γを適当に変化させた３組の条件１，条件２，及び条件３にそれぞれ構成し、デューティ比１／２４０で時分割駆動させて、オン状態（暗色）とオフ状態（明色）の色度及びコントラスト比（明状態における透過率／暗状態における透過率）を測定した。その結果を表１に示す。
【００３７】
【表１】
0003725187.tif 000002
【００３８】
実施例１と比較例とを対比すると、条件１〜３のいずれにおいても、実施例１の方が明らかに白黒性が向上している。特に、暗色（オン色度）が良好で、着色が殆ど見られない。また、実施例１では、いずれも比較例に対してコントラストが向上している。
【００３９】
本実施例では、ＰＣのような高分散高分子フィルムの代わりに低分散高分子フィルムを使用したことによって、ノーマリーホワイトモードの液晶表示装置のオフ状態（明色）とオン状態（暗色）の着色を防止できるとともに、コントラストを向上できる。また、一軸性高分子フィルムを低分散のＰＶＡフィルムとしたことにより安価に調達できるから、液晶表示装置の製造コストを低減することができる。
【００４０】
〔実施例２〕
上記実施例１と同様の液晶において、ψ＝８０度、液晶分子のねじれ角が２６０度である点を除いて、他を実施例１と同一とし、上記と同一の条件１〜条件３においてデューティ比１／２４０で時分割駆動した時のオン状態とオフ状態の色度及びコントラスト比を測定した。この結果を表２に示す。
【００４１】
【表２】
0003725187.tif 000003
【００４２】
この実施例２においても、全ての条件においてオン状態、オフ状態ともに良好な結果が得られた。また、コントラスト比は、実施例１よりも全ての条件において向上している。
【００４３】
〔実施例３〕
液晶層の層厚ｄを７．２μｍ、Δｎ・ｄを０．９５μｍに変えた。また、一軸性高分子フィルムのリタデーション値Ｒを６６０ｎｍとした。その他は上記実施例２と同一にして、上記と同様に各条件にて液晶表示装置を製作し、デューティ比１／２４０で時分割駆動して色度及びコントラスト比を測定した。
【００４４】
この実施例３においても上記実施例１又は実施例２と同様に白黒性は良好であった。また、コントラスト比は９〜１２であり、実施例２よりもさらに良好な値が得られた。
【００４５】
〔実施例４〕
波長分散値ｂが１．１４、光学異方性Δｎが０．１５５のネマチック液晶を用い、液晶層の厚さｄを５．５μｍにして液晶セルを製作した。したがって、Δｎ・ｄ＝０．８６である。一軸性高分子フィルムとして、ＰＶＡフィルムとＰＣフィルムとを光軸を同一方向にして貼り合わせたものを使用した。このようにして一体にした積層高分子フィルムは、波長分散値ａとして１．０４を示した。
【００４６】
この実施例４では、実施例１とほぼ同様に良好な白黒性が得られた。また、このときの応答時間は、液晶層の層厚に対応して高速になり、立ち上がり時間と立ち下がり時間とを合わせた時間が２００ｍｓとなった。
【００４７】
〔実施例５〕
一軸性高分子フィルムの波長分散値ａと液晶の波長分散値ｂとを種々変化させて、表示特性について測定した結果を表３並びに図３及び図４に示す。他の条件はほぼ実施例１と同一である。
【００４８】
【表３】
0003725187.tif 000004
【００４９】
この結果によれば、高分子フィルムの波長分散値ａを１．０７以下にすることにより白黒性が良好となり、また、液晶の波長分散値ｂを１．１１以上にすることによりオン状態（暗色）の色度が一段と改善される。
【００５０】
図３は、一軸性高分子フィルムの波長分散ａと、液晶層の波長分散ｂとを種々変化させた場合の電圧無印加時（オフ状態）における液晶表示装置の反射率（明るさ）の値を測定したものである。この図からわかるように、反射率の値は、波長分散ａ及びｂの値に依存し、特に、波長分散ａ≦１．０９、波長分散ｂ≧１．１２で良好な反射率が得られる。反射率の良好な範囲は、０．９９≦ａ≦１．０９、１．１２≦ｂ≦１．１６である。
【００５１】
図４は、一軸性高分子フィルムの波長分散ａと、液晶層の波長分散ｂとを種々変化させた場合のコントラスト比を測定したものである。この図からわかるように、波長分散ａが１．０７〜１．１０にかけてコントラスト比の急峻な変化があり、波長分散ａ≦１．０７において従来よりも良好なコントラスト比が得られることがわかる。
【００５２】
図５は、図３に示す反射率（明るさ）及び図４に示すコントラスト比の結果から見て、液晶表示装置として好ましい範囲を示したものである。図中Ｉは、反射率が３０．０以上で、コントラスト比が８．５以上となる領域を示す。図中IIは、反射率が３０．５以上で、コントラスト比が８．５以上となる領域を示す。図中III は、反射率が３０．５以上、コントラスト比が９．０以上となる領域を示す。この図からわかるように、波長分散ａが波長分散ｂよりも低い領域で明るさ及びコントラスト比の良好な範囲が存在する。
【００５３】
〔実施例６〕
一軸性高分子フィルムとして、ＰＶＡフィルムとＰＣフィルムとを、その光軸を約３０度ずらして貼り合わせたものを用い、他は上記実施例４と同一とした。この積層型高分子フィルムの波長分散値ａは１．０４である。この実施例によれば、実施例４よりも良好な白黒性が得られた。
【００５４】
２種以上のフィルムを貼り合わせ、若しくは組合せた場合の全体としての波長分散ａの値は、以下のようになる。
【００５５】
フィルムの屈折率異方性（光学異方性）Δｎは、波長λに対して下記の式で表される。
【００５６】
Δｎ＝Ａ＋（Ｂ／λ）＋（Ｃ／λ2）・・・（１）
ここで、Ａ，Ｂ，Ｃはフィルムの材質により定まる定数である。
【００５７】
組合わせる２種のフィルム１及び２の光学異方性をΔｎ1 ，Δｎ2 とすれば、Δｎ1＝Ａ1＋（Ｂ1／λ）＋（Ｃ1／λ2）・・・（２）
Δｎ2＝Ａ2＋（Ｂ2／λ）＋（Ｃ2／λ2）・・・（３）
である。
【００５８】
ここで、フィルム１、フィルム２のリタデーション値を、それぞれ、Δｎ1・ｄ1、Δｎ2・ｄ2とし、両フィルムの光軸方向を同方向にして貼り合わせた、又は組み合わせた積層フィルムのリタデーション値を、Δｎt・ｄtとすると、
0003725187.tif 000005
となる。ただし、上記式（４）において、
ＡＴ＝Ａ1 ・ｄ1 ＋Ａ2 ・ｄ2
ＢＴ＝Ｂ1 ・ｄ1 ＋Ｂ2 ・ｄ2
ＣＴ＝Ｃ1 ・ｄ1 ＋Ｃ2 ・ｄ2
である。
【００５９】
フィルム１及びフィルム２の波長分散値ａ1 ，ａ2 は、上記式（２）より、
【００６０】
【数１】
0003725187.tif 000006
【００６１】
また、積層フィルムの波長分散値ａt は、上記式（４）より、
【００６２】
【数２】
0003725187.tif 000007
【００６３】
である。
【００６４】
ここで、フィルムの材質が異なっていても、波長分散値ａが等しければほぼＡ，Ｂ，Ｃの各定数値も等しくなる。したがって、積層フィルムの波長分散値は、積層する各々のフィルムの波長分散値と厚さから概略見積ることができるので、液晶層の波長分散値ｂに応じて、異なる波長分散値を持つフィルムから両値の中間の所望の波長分散値を持つ積層フィルムを設計することができる。この場合、２枚のフィルムの代わりに、３枚以上のフィルムを組み合わせて用いてもよいことは明らかである。
【００６５】
〔実施例７〕
実施例１と同様の構成において、一軸性高分子フィルム９としてのＰＶＡフィルムと偏光板７とをアクリル系粘着剤により貼り合わせ、一体の積層楕円偏光フィルムとして用いた。この積層楕円偏光フィルムは、そりが少なく、剛性も向上して、液晶セルへの貼り付け工程が容易となった。これは、偏光板７の偏光子も一軸性高分子フィルムと同様にＰＶＡでできており、同材質同士の貼り合わせであるからと考えられる。
【００６６】
〔実施例８〕
実施例１における偏光板７，８は、ＰＶＡ材質の偏光子を三酢酸セルロース（以下、ＴＡＣという。）にて挟み込み、偏光子の吸水等を防止して信頼性を確保している。しかし、ＴＡＣで偏光子を挟み込む分、工数がかかり、製造コストが増大する。本実施例８では、偏光子と一軸性高分子フィルム９とを貼り合わせ、この上からＴＡＣにて挟み込むようにしている。このことにより、偏光子とともに一軸性高分子フィルム９の信頼性を同時に確保でき、工数の増大も抑制することができる。
【００６７】
〔実施例９〕
実施例８の構造に対して、貼り合わせた偏光子と一軸性高分子フィルムにおける液晶セル側に接するＴＡＣを省略して、積層フィルムを直接液晶セルに貼り付けるようにした。この実施例９では、一方のＴＡＣ及びその貼付工程の省略により、信頼性を損なうことなく、製造コストを低減することができる。
【００６８】
〔実施例１０〕
本実施例１０では、上記各実施例で使用した一軸性高分子フィルム９の代わりに、ねじれ液晶高分子フィルムを用いた。このねじれ液晶高分子フィルムは、高分子素材に液晶とカイラル剤を混合したものを所定方向にラビング処理した基板上に配置することにより形成される。ねじれ液晶高分子フィルムのねじれ角は１６０度、リタデーション値Ｒは７００ｎｍ、波長分散ａは１．０６である。これらの値以外は実施例１と同一条件、同一構造である。
【００６９】
本実施例では、実施例１とほぼ同様の白黒表示が得られた。さらに、本実施例は、実施例１の装置よりも広視野角の表示装置となった。
【００７０】
〔実施例１１〕
本実施例１１では、電子機器としてノート型ＰＣを用い、その表示パネルに従来の液晶表示装置に代えて本発明の実施例１〜１０に記載した液晶表示装置を搭載した。
【００７１】
その結果、本発明の液晶表示装置を搭載したノート型ＰＣは従来の液晶表示装置を搭載したものに比べて、高品質な白黒表示及びカラー表示が可能で、コントラストの高い、高性能な電子機器を実現することができた。
【００７２】
以上説明したように、上記各実施例は、全てノーマリーホワイトの液晶表示装置であり、従来のノーマリーブラックの液晶表示装置のように、高分散の高分子フィルムを用いて白黒特性の向上を図るものとは異なるものである。上記各実施例のノーマリーホワイトの液晶表示装置は、従来の一般的なノーマリーブラックの液晶表示装置よりも透過率が高いため１．５〜２倍以上明るくなり、バックライトを用いるタイプ、半透過反射板を用いて暗い場合のみバックライトを使用するタイプの双方において、照明の消費電力を低減することができる。また、反射板を用いるタイプにおいても表示のコントラストを充分確保できるなど、特に、携帯用電子機器への適応性に優れている。特に、照明のための消費電力がかからない反射型の表示装置においては、ノーマリーホワイトのために消費電力を大幅に低減することができるため、携帯用表示機器のおける長時間使用を目指す上で好都合である。
【００７３】
上記各実施例では、上述のように応用可能性の高いノーマリーホワイトの液晶表示装置の白黒表示特性、反射率及びコントラストを向上させることができるので、安価で、消費電力も少なく、着色も殆ど見られず、さらに、カラー化した場合には発色性の良好な明るい表示装置を提供することができる。
【００７４】
図６は、本発明に係る液晶層の波長分散特性ｂ（ｏｎ）、ｂ（ｏｆｆ）と、ポリカーボネート（ＰＣ）及びポリビニルアルコール（ＰＶＡ）の波長分散特性ＰＣ（ａ）及びＰＶＡ（ａ）とを対比して示すものである。上記液晶層の波長分散値ｂは、液晶セル１に電圧を印加していない場合の値であり、図中ｂ（ｏｆｆ）で示されるものに対応している。液晶に電圧が印加されると、液晶分子の配列が変化して波長分散値も変化し、図中ｂ（ｏｎ）に示されるように値が低下する。ＰＣフィルムの波長分散値は１．０９と高く、電圧印加時の波長分散値ｂ（ｏｎ）を越えているが、それでも電圧無印加時の波長分散値ｂ（ｏｆｆ）よりも低い。したがって、従来のノーマリーブラックモードの液晶表示装置では、オフ状態（ノーマリーブラックモードでは暗色となる。）でｂ（ｏｆｆ）とＰＣ（ａ）との差が大きく、暗色表示が着色してしまう。
【００７５】
一方、本発明では、ノーマリーホワイトモードの液晶表示装置と低分散の高分子フィルムを組み合わせることによって、良好な白黒性を有し、明るく、かつコントラストの高い表示を実現することができた。
【００７６】
これは、低分散の高分子フィルムの波長分散値ａが電圧印加時の液晶層の波長分散値ｂ’に近く、電圧印加時（暗色）の着色を抑制する効果が大きいためである。
【００７７】
また、上記実施例に示す如く、上述した範囲内では電圧無印加時（明色）の色特性も良好であることが明きらかとなった。
このため、本発明は、電圧印加時、電圧非印加時の両方の状態において優れた白黒性を示し、コントラストの優れた明るい液晶表示装置を提供できることが明きらかとなった。
【００７８】
〔実施例１１〕
本実施例１１では、電子機器としてノート型ＰＣを用い、その表示パネルに従来の液晶表示装置に代えて本発明の実施例１〜１０に記載した液晶表示装置を搭載した。
【００７９】
その結果、本発明の液晶表示装置を搭載したノート型ＰＣは従来の液晶表示装置を搭載したものに比べて、高品質な白黒表示及びカラー表示が可能で、明るくコントラストの高い高性能な電子機器を実現することができた。
【００８０】
【発明の効果】
本発明によれば、ネマチック液晶層に電圧を印加したときに暗くなり、電圧を印加しないときに明るくる液晶表示装置において、ネマチック液晶層に電圧を印加しないときの液晶表示装置の反射率が３０．５以上、且つ液晶表示装置が明るい状態と暗い状態とのコントラスト比が９．０以上となるように、０．９９≦ａ≦１．０７及び１．１２≦ｂ≦１．１６の関係を満たすので、暗状態（電圧印加時）における黒色性が向上してコントラスト比が高まるとともに、白色性も良好で、明るい表示が得られる。
【図面の簡単な説明】
【図１】  本発明に係る液晶表示装置の各実施例の概略構造を示す断面図である。
【図２】  各実施例のおける液晶層の配向、偏光板の光軸、高分子フィルムの光軸の関係を示す説明図である。
【図３】  波長分散値ａ，ｂの値を変化させて反射率の値を測定した結果を示すグラフである。
【図４】  波長分散値ａ，ｂの値を変化させてコントラスト比の値を測定した結果を示すグラフである。
【図５】  図３及び図４の結果に基づいて得られた好ましい領域を示すグラフである。
【図６】  液晶層、高分子フィルムの波長分散特性を示すグラフである。
【符号の説明】
１  液晶セル
７，８  偏光板
９  一軸性高分子フィルム
【図１】
0003725187.tif 000008
【図２】
0003725187.tif 000009
【図３】
0003725187.tif 000010
【図４】
0003725187.tif 000011
【図５】
0003725187.tif 000012
【図６】
0003725187.tif 000013